(57)【要約】結晶物質、特にカバサイトタイプのフレームワークを有する高シリカゼオライトの合成は、ＡＥＩフレームワークタイプ物質の種を合成混合物に添加することにより行われた。このカバサイトタイプ生成物は相対的に小さな結晶サイズを有し、低級オレフィン、特にエチレン及びプロピレンへメタノールの変換において活性及び選択性を示す。【選択図】図１
2007534582.tif 000002
【特許請求の範囲】
【請求項１】
ＣＨＡフレームワークタイプを有する結晶物質を合成する方法であって、
（ａ）ＣＨＡフレームワークタイプを有する前記結晶物質を形成することができる反応混合物を形成する工程であって、前記反応混合物がＡＥＩフレームワークタイプを含む前記結晶物質の種を更に含む工程、及び
（ｂ）ＣＨＡフレームワークタイプを含む前記結晶物質を前記反応混合物から回収する工程とを含む方法。
【請求項２】
ＣＨＡフレームワークタイプを有し、かつそのか焼及び無水状態で、以下のモル関係：
（ｎ）Ｘ２Ｏ３：ＹＯ２
（式中、Ｘは三価元素であり、Ｙは四価元素であり、及びｎは０乃至０．０１未満である。）
を含む組成を有する結晶物質を合成する方法であって、
前記方法が、
（ａ）水の供給源、四価元素Ｙの酸化物の供給源、任意に三価元素Ｘの酸化物の供給源、ＣＨＡフレームワークタイプを有する前記結晶物質の形成を導くため有機誘導試薬、及びＣＨＡ以外のフレームワークタイプを有する結晶物質の種を含む、ＣＨＡフレームワークタイプを有する前記結晶物質を形成することができる反応混合物を調製する工程と、
（ｂ）ＣＨＡフレームワークタイプを有する前記結晶物質の結晶を形成するのに十分な条件下で前記反応混合物を維持する工程と、及び
（ｃ）（ｂ）から前記結晶物質を回収する工程
とを含むことを特徴とする方法。
【請求項３】
前記有機誘導試薬が、多環系アミン又はアンモニウム化合物を含むことを特徴とする請求項２に記載の方法。
【請求項４】
前記多環系アミン又はアンモニウム化合物が、三環系又は四環系アミン又はアンモニウム化合物を含むことを特徴とする請求項３に記載の方法。
【請求項５】
前記有機誘導試薬が、Ｎ−アルキル−３−キヌクリジノール、Ｎ，Ｎ，Ｎ−トリ−アルキル−１−アダマンチルアンモニウム化合物、Ｎ，Ｎ，Ｎ−トリアルキル−エキソアミノノルボルナン又はこれらの組み合わせである請求項２乃至４のいずれか１請求項に記載の方法。
【請求項６】
前記有機誘導試薬が、Ｎ，Ｎ，Ｎ−トリメチル−１−アダマンチルアンモニウム化合物を含むことを特徴とする請求項２乃至５のいずれか１請求項に記載の方法。
【請求項７】
前記ｎが、約０．０００５乃至約０．００７であることを特徴とする請求項２乃至６のいずれか１請求項に記載の方法。
【請求項８】
前記ｎが、約０．０００８乃至約０．００５であることを特徴とする請求項２乃至７に記載のいずれか１請求項に記載の方法。
【請求項９】
前記反応混合物が、以下のモル組成
Ｈ２Ｏ／ＹＯ２              １乃至２０
ハロゲン化物／ＹＯ２        ０乃至２
Ｒ／ＹＯ２                  ０．０１乃至２、及び
Ｘ２Ｏ３／ＹＯ２            ０乃至０．１
（ここで、Ｒは有機誘導試薬）を有することを特徴とする請求項２乃至８のいずれか１請求項に記載の方法。
【請求項１０】
前記反応混合物が、以下のモル組成
Ｈ２Ｏ／ＹＯ２              １乃至１０
ハロゲン化物／ＹＯ２        ０．０１乃至１
Ｒ／ＹＯ２                  ０．１乃至１
Ｘ２Ｏ３／ＹＯ２            ０乃至０．０１
（ここでＲは有機誘導試薬）を有することを特徴とする請求項２乃至９のいずれか１請求項に記載の方法。
【請求項１１】
前記Ｘが、アルミニウム、ボロン、鉄、インジウム、ガリウム、又はこれらの組み合わせであり、前記Ｙが、ケイ素、スズ、チタン、ゲルマニウム又はこれらの組み合わせであることを特徴とする請求項２乃至１０のいずれか１請求項に記載の方法。
【請求項１２】
前記Ｙが、ケイ素であることを特徴とする請求項２乃至１１のいずれか１請求項に記載の方法。
【請求項１３】
前記Ｘが、アルミニウムであることを特徴とする請求項２乃至１２のいずれか１請求項に記載の方法。
【請求項１４】
前記ｎが０であることを特徴とする請求項２乃至１２のいずれか１請求項に記載の方法。
【請求項１５】
前記種が、ＡＥＩ、ＬＥＶ又はＯＦＦフレームワークタイプを有する結晶物質を含むことを特徴とする請求項２乃至１４のいずれか１請求項に記載の方法。
【請求項１６】
前記種が、ＡＥＩフレームワークタイプを有するアルミノケイ酸塩又はケイ酸塩を含むことを特徴とする請求項１乃至１５のいずれか１請求項に記載の方法。
【請求項１７】
前記種が、液体媒体中のコロイド懸濁液として前記反応混合物に添加されることを特徴とする請求項１乃至１６のいずれか１請求項に記載の方法。
【請求項１８】
前記反応混合物が、重量比で約０．０１ｐｐｍ乃至約１０，０００ｐｐｍの前記種を含むことを特徴とする請求項１乃至１７のいずれか１請求項に記載の方法。
【請求項１９】
前記反応混合物が、重量比で約１００ｐｐｍ乃至約５，０００ｐｐｍの前記種を含むことを特徴とする請求項１乃至１８に記載の方法。
【請求項２０】
前記反応混合物が、ハロゲン化物又はハロゲン化物含有化合物も含むことを特徴とする請求項１乃至１９のいずれか１請求項に記載の方法。
【請求項２１】
前記反応混合物が、フッ化物又はフッ化物含有化合物も含むことを特徴とする請求項１乃至請求項２０に記載の方法。
【請求項２２】
ＣＨＡフレームワークタイプを有する前記結晶物質が、４ミクロン以下の平均直径を有する結晶から成ることを特徴とする請求項１乃至請求項２１に記載の方法。
【請求項２３】
ＣＨＡフレームワークタイプを有する前記結晶性物質が、０．５乃至４ミクロンの平均直径を有する結晶から成ることを特徴とする請求項１乃至２２のいずれか１請求項に記載の方法。
【請求項２４】
ＣＨＡフレームワークタイプを有する前記結晶性物質が、フレームワークのリンを実質的に含まないことを特徴とする請求項１乃至２３に記載の方法。
【請求項２５】
ＣＨＡフレームワークタイプを有し、かつそのか焼及び無水形態において、以下のモル関係：
（ｎ）Ｘ２Ｏ３：ＹＯ３
（式中、Ｘは三価元素であり、Ｙは四価元素であり、ｎは０乃至０．０１未満であり、及び前記物質の結晶が、４ミクロン以下の平均直径を有する）を含む組成を有する結晶物質。
【請求項２６】
ＣＨＡフレームワークタイプを有し、かつそのか焼及び無水形態において、以下のモル関係：
（ｎ）Ｘ２Ｏ３：ＹＯ３
（式中、Ｘは三価元素であり、Ｙは四価元素であり、ｎは０乃至０．０１未満であり、及び前記物質の結晶が双晶である）を含む組成を有する結晶物質。
【請求項２７】
前記ｎが、約０．０００５乃至０．００７であることを特徴とする請求項２５又は請求項２６に記載の結晶物質。
【請求項２８】
前記ｎが、約０．０００８乃至約０．００５であることを特徴とする請求項２５乃至２７に記載の結晶物質。
【請求項２９】
前記Ｘが、アルミニウム、ボロン、鉄、インジウム、ガリウム、又はそれらの組み合わせであり、及びＹが、ケイ素、スズ、チタンゲルマニウム又はそれらの組み合わせであることを特徴とする請求項２５乃至２８のいずれか１請求項に記載の結晶物質。
【請求項３０】
前記結晶物質ことを特徴とする請求項２５乃至２９のいずれか１請求項に記載の結晶物質。
【請求項３１】
前記結晶物質が、そのか焼形態において、重量比で約５乃至約５０ｐｐｍのハロゲン化物を含むことを特徴とする請求項２５乃至３０のいずれか１請求項に記載の結晶物質。
【請求項３２】
前記ハロゲン化物がフッ化物を含むことを特徴とする請求項２５乃至３１のいずれか１請求項に記載の結晶物質。
【請求項３３】
前記物質の結晶が、約０．５乃至約４ミクロンの平均直径を有することを特徴とする請求項２５乃至請求項３２のいずれか１請求項に記載の結晶物質。
【請求項３４】
オキシジェネート変換条件下で有機オキシジネート化合物を、請求項１乃至２４のいずれか１請求項に記載の方法により製造された結晶物質を含む結晶と接触させる工程を含むオレフィンを製造する方法。
【請求項３５】
オキシジェネート変換条件下で有機オキシジネート化合物を請求項２５乃至３３のいずれか１請求項に記載の結晶物質を含む結晶に接触させる工程を含むオレフィンを製造する方法。
【発明の詳細な説明】
【発明の分野】
【０００１】
本発明は、新規な、カバサイト含有分子篩、その合成及びオレフィン、特にエチレン及びプロピレンへオキシジェネート特にメタノールの変換におけるその使用に関係する。
【背景技術】
【０００２】
オキシジェネートをオレフィンへ変換（ＯＴＯ）することは、近年注目されている研究課題である。なぜならば、この課題はエチレン及びプロピレンを世界的なスケールで生産するための今日の工業標準であり長年用いられているスチームクラッキング技術の代替技術となる可能性を有するものだからである。非常に大きな体積を含む原材料を費用効率の高い方法で軽質オレフィンの高い処理能力を提供することができる代替技術に対する大きな経済的誘因が存在している。スチームクラッキングはとても高い温度におけるナフサ類の炭化水素の非選択的な熱反応に依存しているのに対して、ＯＴＯは、メタノールから、エタノール及びプロピレンへの高い生産性のために、穏やかな温度条件下で、触媒及び酸分子篩を利用する。
【０００３】
ＯＴＯ反応は、（１）活性炭素プール（アルキル−芳香族）の形成を誘導する誘導期間（２）生成物を誘導するための活性中間体のアルキレーション−脱アルキレーション反応、及び、（３）濃縮環状芳香族物質の緩やかな構築の、確立された３の主要な工程を含む複合連続工程であると近年理解されている。それゆえ、ＯＴＯは、触媒が変化し続ける中にある、一時的な化学変換である。長期に渡り高いオレフィン生産性を維持する触媒の能力は、上記プロセスの相対比率における微妙なバランスに依存している。コーク様分子が蓄積すると、多くの方法で所望の反応を阻害することから、コーク様分子の形成は一の重要な要素である。特に、コークは、炭素プールを不活性にし、反応物及び生産物の拡散速度を低め、望まれない第二反応に対する可能性を高め、触媒の寿命を短くする。
【０００４】
過去２０年の間に渡り、ＯＴＯ反応の実行に有用な多くの触媒物質が確立されてきた。結晶性分子篩は、反応の酸度及び形態的必要性を同時に解決することから、今日において好ましい触媒である。特に好ましい物質は、及びＳＡＰＯ−３４等のＣＨＡ構造のケイ素アルミノリン酸塩だけでなく、カバサイト（ＣＨＡ）フレームワークタイプを有する八員環アルミノケイ酸塩である。これらの分子篩は、規則正しく相互接続した窓の隙間を通じて出入りする反応物及び生産物を拡散輸送させる間に、芳香族中間体を収容するのに十分大きな格子を有している。酸強度及び酸密度の適切なレベルを維持しつつ、そのような形態的特長を補うことにより機能的な触媒が生産される。この分野の更なる研究は、シリカアルミノリン酸が、アルミノケイ酸塩よりもＯＴＯ触媒により有効であることを示した。特に、ＯＴＯ反応において、アルミノケイ酸塩を使用するためには、シリカ対アルミノ比の制御が重要な重要である。それでもなお、アルミノケイ酸塩ゼオライトは、ＯＴＯの使用のために探索され続け、いまだ、未発見の性質を有することが明らかである。
【０００５】
カバサイトは、おおよそ、Ｃａ６Ａｌ１２Ｓｉ２４Ｏ２７の式で表される天然のゼオライトである。これらのカバサイトの合成形態は、参照により本明細書に援用する、Ｊｏｈｎ  Ｗｉｌｅｙ  ＆  Ｓｏｎｓ社より１９９７年に出版されたＤ．Ｗ．Ｂｒｅｃｋによる「Ｚｅｏｌｉｔｅ  Ｍｏｌｅｃｕｌａｒ  Ｓｉｅｖｅｓ」に記載されている。Ｂｒｅｃｋにより報告された３の合成形態は、Ｊ．Ｃｈｅｍ．Ｓｏｃ．，ｐ．２８２２（１９６１）に記載されている「ゼオライトＫ−Ｇ」、Ｂｕｒｉｔｉｓｈ  Ｐａｔｅｎｔ  Ｎｏ．  ８９８，８４６（１９６１）に記載されている「ゼオライトＤ」及びＵ．Ｓ．Ｐａｔｅｎｔ  Ｎｏ．３，０３０，１８１（１９６２）に記載の「ゼオライトＲ」である。Ｋ−Ｇゼオライトは、２．３対１乃至４．１５：１のシリカ対アルミナ比を有する一方で、ゼオライトＤ及びＲは、それぞれ、４．５：１乃至４．９：１及び３．４５：１乃至３．６５：１のシリカ対アルミナ比を有する。
【０００６】
参照により本明細書に援用されるＵ．Ｓ．Ｐａｔｅｎｔ  Ｎｏ．４，５４４，５３８は、Ｎ−アルキル−３−キヌクリジノール、Ｎ，Ｎ，Ｎ−トリ−アルキル−１−アダマンチルアンモニウムカチオン及び／又は、Ｎ，Ｎ，Ｎ−トリアルキル−エキソアミノノルボルナンを従来のＯＨ−媒体中の誘導試薬として用いたカバサイトの他の合成形態である、ＳＳＺ−１３、の合成を開示する。この「５３８特許」によると、ＳＳＺ−１３は、通常、８乃至５０のシリカ対アルミナ比を有するが、合成混合物中の反応物の相対比を変化させることにより、及び／又は、ゼオライト格子からアルミニウムを除去するために、キレート剤又は酸を用いてゼオライトを処理することにより、より高いモル比を得ることができることが記載されている。しかしながら、１００を超えるシリカ対アルミナ比で、ＯＨ−媒体中でＳＳＺ−１３を合成する試みは不成功に終わっており、アルキル金属カチオンの存在に依存して、ＩＴＱ−１又はＳＳＺ−２３が生成する。さらに、脱アルミ化によりＳＳＺ−１３のシリカ対アルミナのモル比を増加させることは、わずか、あるいは、ほとんど成功していない。「３５８特許」は、合成混合物にＳＳＺ−１３の種（結晶）を添加することにより、ＳＳＺの結晶化が促進され、好ましくない汚染物質の形成が抑制されることを開示している。
【０００７】
２０００年２月１０日に刊行された国際公開公報００／０６４９４によると、ＬＥＶ構造の種（結晶）のコロイド懸濁液は、ＬＥＶ、ＦＥＲ、ＭＯＲ、ＥＲＩ／ＯＦＦ、ＭＡＺ、ＯＦＦ、ＺＳＭ−５７及びＣＨＡを含む多くの分子篩構造体の合成において用いることができる。ＣＨＡ物質の例は、カバサイト及びリン含有分子篩ＡＳＰＯ−３４、ＡＬＰＯ−３４、ＳＡＰＯ−３７、ＡＬＰＯ−３７及びこれらの誘導体を含む物質である。
【０００８】
フッ化物の存在下で、中性に近いｐＨにおいて、Ｎ，Ｎ，Ｎ−トリメチルアダマンチルアンモニウムを水酸化物の形態で、構造誘導試薬として用いて水熱的にＣＨＡフレームワークタイプを有するシリカ結晶分子篩が合成される。Ｄａｉｚ−Ｃａｂａｎａｓ，Ｍ−Ｊ、Ｂａｒｒｅｔｔ，Ｐ．Ａ．及びＣａｍｂｌｏｒ，  Ｍ．Ａ．らによる「Ｓｙｎｔｈｅｓｉｓ  ａｎｄ  Ｓｔｒｕｃｔｕｒｅ  ｏｆ  Ｐｕｒｅ  ＳｉＯ２  Ｃｈａｂａｚｉｔｅ：  ｔｈｅ  ＳｉＯ２  Ｐｏｌｙｍｏｒｐｈ  ｗｉｔｈ  ｔｈｅ  Ｌｏｗｅｓｔ  Ｆｒａｍｅｗｏｒｋ  Ｄｅｎｓｉｔｙ」，Ｃｈｅｍ．Ｃｏｍｍｕｎ．１８８１（１９９８）参照のこと。
【０００９】
より近年において、ＣＨＡフレームワークタイプ及び１５０乃至２０００のような１００を超えるようなシリカ対アルミナ比を有するアルミノシリケートがフッ化物の存在下において再び合成された。２００３年９月１８日に刊行され、参照により本明細書に援用するＵ．Ｓ．Ｐａｔｅｎｔ  Ａｐｐｌｉｃａｔｉｏｎ  Ｐｕｂｌｉｃａｔｉｏｎ  Ｎｏ．２００３／０１７６７５１参照のこと。
【００１０】
ＣＨＡフレームワークタイプを有する高シリカアルミノケイ酸塩及び全てのシリカ分子篩を合成するための既存の方法は大きな結晶サイズを有する物質を生産する傾向にある。しかしながら、オキシジェネートをオレフィンへ変換する等の触媒表面の大きさが重要な触媒の使用においては、小さな結晶物質が好まれる。
【００１１】
参照により本明細書に援用されるＵ．Ｓ． Ｐａｔｅｎｔ Ｎｏ．６，０７９，６４４は結晶サイズが０．５ミクロン未満であり、ＣＨＡフレームワークタイプを有するＳＳＺ−６と定義されるゼオライトを開示する。ＳＳＺ−６２はシリカ対アルミナモル比が１０を超える、具体的には３０を超えると言われているが、実施例において合成された生成物は２２のシリカ対アルミナモル比を有するもののみであった。
【発明の開示】
【００１２】
概要
一の側面において、本発明はＣＨＡフレームワークタイプを有する結晶物質の合成方法に属する。この方法は、
ａ）前記反応混合物が更にＡＥＩフレームワークタイプを含む結晶物質の種を含むことを特徴とする、ＣＨＡフレームワークタイプを有する前記結晶物質を形成する能力を有する反応混合物を形成する工程と、及び
ｂ）前記反応混合物から、ＣＨＡフレームワークタイプを含む前記結晶物質を回収する工程とを含む。
【００１３】
更なる側面において、本発明は、ＣＨＡフレームワークタイプを有し、及びか焼された無水形態において、
（ｎ）Ｘ２Ｏ３：ＹＯ２
式中、Ｘはアルミニウム、ホウ素、鉄、インジウム、及び／又はガリウム等の三価元素、Ｙはケイ素、スズ、チタニウム及び／又はゲルマニウム等の四価元素及びＮは０乃至０．０１未満、例えば、約０．０００５乃至約０．００７、具体的には、約０．０００８乃至約０．００５の、モル関係を含む組成物を有する結晶物質を合成する方法に属する。この方法は、
（ａ）ＣＨＡフレームワークタイプを有する前記結晶物質を形成する能力を有する、水の供給源、四価元素Ｙの酸化物の供給源、任意で三価元素Ｙの酸化物の供給源、前記細孔性結晶物質の合成を導くための有機誘導試薬及びＣＨＡ以外のフレームワークタイプを有する結晶物質の種を含む反応混合物を調製する工程と、
（ｂ）ＣＨＡフレームワークタイプを有する前記結晶物質の結晶を形成するのに十分な条件下において、前記反応混合物を維持する工程と、及び
（ｃ）（ｂ）から前記結晶物質を回収する工程を含む。
【００１４】
好都合なことには、前記種はＡＥＩ、ＬＥＶ、ＣＨＡ又はＯＦＦフレームワークタイプ及び好ましくはＡＥＩフレームワークタイプを有する結晶物質を含む。
【００１５】
好都合なことには、前記反応混合物は、重量に対して、約０．１ｐｐｍ乃至約１０，０００ｐｐｍ、具体的には、約１００ｐｐｍ乃至約５，０００ｐｐｍの前記種を含む。
【００１６】
一の態様において、前記反応混合物は、フッ化物又はフッ化物含有化合物の等のハロゲン化物又はハロゲン化物含有化合物も含む。
【００１７】
一の態様において、前記有機誘導試薬は多環系アミン又はアンモニウム化合物を含む。好都合なことには、この多環系アミン又はアンモニウム化合物は、Ｎ−アルキル−３−キヌクリジノール、Ｎ，Ｎ，Ｎ−トリ−アルキル−１−アダマンチルアンモニウム化合物、Ｎ，Ｎ，Ｎ−トリアルキル−エキソアミノノルボルナン又はＮ，Ｎ，Ｎ−トリメチル−１−アダマンチルアンモニウム化合物のような、それらの組み合わせ等の三環又は四環アミン又はアンモニウム化合物含む。
【００１８】
通常、（ｃ）で回収される結晶物質は、４ミクロン以下、具体的には、約０．５乃至約４ミクロンの平均直径を有する結晶を含む。
【００１９】
更なる側面において、本発明の発明は、ＣＨＡフレームワーク多を有し、及びか焼された無水形態において、
（ｎ）Ｘ２Ｏ３：ＹＯ２
式中、Ｘは三価元素、Ｙは四価元素及びＮは０乃至０．０１未満のモル関係を含む組成物を有する細孔性結晶物質に属する。前記物質の結晶は、４ミクロン以下、具体的には約０．５乃至４ミクロンの平均直径を有する。
【００２０】
更なる側面において、本発明は、ＣＨＡフレームワーク多を有し、及びか焼された無水形態において、
（ｎ）Ｘ２Ｏ３：ＹＯ２
式中、Ｘは三価元素、Ｙは四価元素及びＮは０乃至０．０１未満のモル関係を含む組成物を有する細孔性結晶物質に属する。前記物質の結晶は、双晶である。
【００２１】
好都合なことに、か焼された結晶性物質は、重量に対して、約１乃至約１０ｐｐｍ、例えば、約５乃至約５０ｐｐｍ、具体的には、約１０乃至約２０ｐｐｍのハロゲン化物、好ましくはフッ化物を含む。
【００２２】
好都合なことに、前記ＣＨＡフレームワークタイプを有する細孔性結晶物質は、実質的にフレームワークのリンがない。
【００２３】
更なる側面において、本発明は、有機オキシジェネート化合物をオキシジェネート変換条件下において、本明細書で述べるＣＨＡフレームワークタイプを有する細孔性結晶物質を含む触媒に接触させる工程を含む、オレフィンを製造する方法に属する。
【００２４】
本明細書で用いる「か焼された無水形態」の語は、再水和することなく、４００℃以上の高い温度で０．１乃至１０時間、空気中で加熱された物質を意味する。
【００２５】
加えて、本明細書で用いる「双晶」結晶の語は、幾つかの明確な共通面において共に結合する２以上の別個の単一結晶を含む結晶、一の結晶の格子が他の結晶の格子と結合している又は、幾つかの対照操作により複合結晶の中にある別個の結晶を意味すると、いう通常の意味に用いられる（Ｅｓｓｅｎｔｉａｌｓ  ｏｆ  Ｃｒｙｓｔａｌｌｏｇｒａｐｈｙ  ｂｙ  Ｄｕｎｃｕｎ  Ｍｃｋｉｅ  ａｎｄ  Ｃｈｒｉｓｔｉｎｅ  ＭｃＫｉｅ，  Ｂｌａｃｋｗｅｌｌ  Ｓｃｉｅｎｔｉｆｉｃ  Ｐｕｂｌｉｃａｔｉｏｎｓ，  Ｏｘｆｏｒｄ，  １９８６．  Ｐ８９参照のこと）。
【発明を実施するための最良の形態】
【００２６】
発明の詳細な説明
本発明は、カバサイト−タイプフレームワークを有する結晶物質特に、高シリカゼオライトの合成方法及びこの物質の小さい細孔性の形態に関係する。更に、本発明は、オキシジェネート、特にメタノールを、オレフィン特にエチレン及びプロピレンへ変換するための工程にこの物質を使用することにも関係する。
【００２７】
ＩＵＰＡＣの規則に従ったゼオライト命名法によりインターナショナルゼオライトアソシエーション（Ｉｎｔｅｒｎａｔｉｏｎａｌ  Ｚｅｏｌｉｔｅ  Ａｓｓｏｃｉａｔｉｏｎ）の構造コミッション（Ｓｔｒｕｃｔｕｒｅ  Ｃｏｍｍｉｓｓｉｏｎ）により分子篩が分類されていることは理解されている。この分類に従って、構造が確立されているフレームワークタイプゼオライト及び他の結晶性細孔性分子篩は三文字表記が割り当てられ、Ａｔｌａｓ  ｏｆ  Ｚｅｏｌｉｔｅ  Ｆｒａｍｅｗｏｒｋ  Ｔｙｐｅｓ，５ｔｈ  ｅｄｉｔｉｏｎ  Ｅｌｓｅｖｉｅｒ，  Ｌｏｎｄｏｎ，  Ｅｎｇｌａｎｄ（２００１）に記載されている。カバサイトはＣＨＡと指定される構造及びフレームワークタイプの物質である分子篩の一つである。
【００２８】
そのか焼形態において、本発明により製造された高シリカＣＨＡタイプ分子篩は、以下の表１で示される特性線を有するＸ線回折パターンを有する。
【表１】
2007534582.tif 000003
【００２９】
これらのＸ線回折データは銅Ｋ−アルファ放射線を用いた、グラファイト単色光分光器と、シンチレーション検出器を備えた、Ｐｈｉｌｉｐｓ粉末Ｘ線回折機により収集された。この回折データは、２−シータの０．０２度（ｄｅｇｒｅｅ）での段階走査により記録され、シータはブラッグ角であり、カウント時間は各工程につき１秒である。格子面間隔、ｄ‘ｓはオングストローム単位で計算され、線の相対強度、Ｉ／Ｉｏは、Ｉｏが最も強い線であるとして計算され、上記バックグラウンドは、ピーク強度の積算により決定された。単一の線としてのこのサンプルに対するリストされた回折データは、結晶変化における違い等の特定の条件下で、分解される、あるいは、部分的に分解される線が複数重なったものであることは理解されるべきである。通常、結晶変化は、フレームワーク原子の接続性の変化を伴わない、単位小胞パラメーターのマイナー変化及び／又は結晶対照性における変化を含む。相対強度の変化を含むこれらのマイナー効果はカチオン含量、フレームワーク組成、性質及び細孔の充填度、結晶サイズ及び形、好ましい配向及び熱／水熱過程の違いの結果として生じる。
【００３０】
本発明のＣＨＡフレームワークタイプ分子篩は、
（ｎ）Ｘ２Ｏ３：ＹＯ２
式中、Ｘはアルミニウム、ホウ素、鉄、インジウム、及び／又はガリウム等の三価元素、Ｙはケイ素、スズ、チタニウム及び／又はゲルマニウム等の四価元素及びｎは０乃至０．０１未満、例えば、約０．０００５乃至約０．００７、具体的には、約０．０００８乃至約０．００５の、モル関係を含む組成物を有する。ハロゲン化物含有化合物をこの物質の合成に用いる場合、本発明のＡＥＩフレームワークタイプ結晶物質はか焼形態において、通常、重量に対して約１乃至約１００ｐｐｍ、例えば、約５乃至約５０ｐｐｍ、具体的には約１０乃至２０ｐｐｍのハロゲン化物、好ましくはフッ化物を含む。
【００３１】
一の態様において、本発明のＣＨＡフレームワークタイプ結晶物質は、実質的にフレームワークのリンがない。
【００３２】
通常、本発明のＣＨＡフレームワークタイプ結晶物質は、４ミクロン以下、具体的には約０．５乃至約４ミクロンの平均直径を有する結晶として製造される。更に、幾つかの態様において、特に、この物質がＬＥＶコロイド種の存在下で、生産されるとき、本発明のＣＨＡフレームワークタイプ結晶物質は、双晶形態を有する結晶として生産される。
【００３３】
以下で議論するように、少なくとも１の誘導試薬（Ｒ）は少なくとも１のＣＨＡフレームワークタイプ物質の合成を導くための第一誘導試薬及び少なくとも１のＡＥＩフレームワークタイプ物質の合成を導くための第二誘導試薬を含む。これらの誘導試薬は、典型的には分子篩製品の内部分子構造内に完全な状態で保持されていることが発見された。誘導試薬の組成に応じて、１３Ｃ  ＭＡＳ  （ｍａｇｉｃ−ａｎｇｌｅ  ｓｐｉｎｎｉｎｇ）ＮＭＲ等の解析技術により合成された（ａｓ−ｓｙｎｔｈｅｓｉｚｅｄ）分子篩中に保持されている異なる誘導試薬の相対的な量を決定することが可能である。従って、好ましい態様において、第一誘導試薬が、Ｎ，Ｎ，Ｎ−トリメチル−１−アダマンチルアンモニウム化合物（ＴＭＡＡ）及び第二誘導試薬がＮ，Ｎ−ジエチル−２，６−ジメチルピペリジニウム化合物（ＤＥＤＭＰ）である場合、ＤＥＤＭＰは１３ＣＭＡＳ  ＮＭＲスペクトルの０乃至２０ｐｐｍの幅においてＣＨ３部分のＣ原子核に対応するピークを示す。このピークはＴＭＡＡの１３Ｃ  ＭＡＳ  ＮＭＲスペクトル中には存在しない。１３Ｃ  ＭＡＳ  ＮＭＲスペクトルの０乃至２０ｐｐｍの高さのピークを測定することにより、合成物質中のＴＭＡＡ及びＤＥＤＭＰの相対的量を決定することができる。好ましくは、合成された物質中に保持されているＡＥＩ及びＣＨＡ誘導試薬の総モル量に対する合成された物質中に保持されているＡＥＩ誘導試薬のモル量は、０．１乃至０．３の間である。
【００３４】
この物質のＸ２Ｏ３／ＹＯ２モル比に依存する、好ましい範囲で、本発明の技術分野において既知の方法に従って合成された連晶の中の任意のカチオンを少なくとも部分的に、他のカチオンでイオン交換することにより置換することができる。好ましいカチオンの置換は、金属イオン、水素イオン、例えば、アンモニウムイオン等の水素前駆体及びこれらの混合物を含む。特に好ましいカチオンは、特定の炭化水素変換反応のために触媒活性を調製したものである。これらは、水素、希土類金属及び周期表の元素のＩＩＡ、ＩＩＩＡ、ＩＶＡ、ＶＡ、ＩＢ、ＩＢ、ＩＩＩＢ、ＩＶＢ、ＶＢ、ＶＩＢ、ＶＩＩＢ、及びＶＩＩＩグループの金属を含む。
【００３５】
本発明の連晶は、水の供給源、四価元素Ｙの酸化物の供給源、任意で三価物Ｘの酸化物の供給源、少なくとも１の以下で説明する誘導試薬Ｉ及び、通常、フッ化物又はフッ化物含有元素のような、ハロゲン化物又はハロゲン化物含有元素を含む反応混合物より調製され、前記反応混合物は、以下の表で示す幅の範囲内の酸化物のモル比を含む組成物を有する。
【表２】
2007534582.tif 000004
【００３６】
四価元素Ｙがケイ素である場合、ケイ素の適切な供給源は、ケイ酸塩、例えば、テトラアルキルオルトケイ素、エアロシル（Ａｅｒｏｓｉｌ）等の（デグサ（Ｄｅｇｓｓａ）より市販されている）燻蒸シリカ、Ｌｕｄｏｘの取引名でＥ．Ｉ．  ｄｕ  Ｐｏｎｔｄｅ  Ｎｅｍｏｕｒｓにより販売されているシリカの水性コロイド懸濁液である。三価元素Ｘがアルミニウムである場合、アルミニウムの適切な供給源は、ベーマイト及び偽ベーマイトのような水和アルミニウム酸化物のほかに、アルミニウム塩、特に硝酸アルミニウム等の水溶性塩のような、アルミニウム塩を含む。ハロゲン化物がフッ化物である場合、アルキル金属フッ化物及び有機誘導試薬のフッ化物塩等のフッ化物の供給源も好ましいが、フッ化物の適切な供給源は、フッ化水素を含む。
【００３７】
有機（構造）誘導試薬Ｒが、好都合なことに多環アミン又はアンモニウム化合物を含む。好都合なことに、好都合なことには、この多環アミン又はアンモニウム化合物は、Ｎ−アルキル−３−キヌクリジノール、Ｎ，Ｎ，Ｎ−トリ−アルキル−１−アダマンチルアンモニウム化合物、Ｎ，Ｎ，Ｎ−トリアルキル−エキソアミノノルボルナン又はＮ，Ｎ，Ｎ−トリメチル−１−アダマンチルアンモニウム化合物のような、それらの組み合わせ等の三環又は四環アミン又はアンモニウム化合物含む。適したかはハロゲン化物のような水酸化物及び塩を含む。
【００３８】
用いられる種の量は、幅広く変化することができるが、通常反応混合物には、重量に対して約０．１ｐｐｍ乃至１０，０００ｐｐｍ、具体的には重量に対して、約１００ｐｐｍ乃至約５，０００ｐｐｍの前記種を含む。前記種は、ＬＥＶ、ＯＦＦ、又はＡＥＩフレームワークタイプ分子篩のようなＣＨＡ以外のフレームワークタイプを有する物質を含む。この種は、水のような液体媒体中のコロイド懸濁液として反応混合物に添加される。コロイド種懸濁液及びその分子篩の合成における使用は、例えば、２０００年２月１０日に公開された国際公開公報Ｎｏｓ．００／０６４９３及び００／０６４９４に記載されている。好ましくは、ＡＥＩフレームワークタイプ物質、特にＡＥＩ構造のシリカ又はアルミノケイ酸塩の構造有するものである。
【００３９】
好都合なことには、前記反応混合物は、約４乃至約１４の、具体的には約４乃至１０のような、例えば、約６乃至約８のｐＨを有する。
【００４０】
ポリプロピレンジャーあるいはテフロン（登録商標）を裏打ちした又はステンレス製のオートクレーブの中において、約１３５℃乃至約１７５℃のような、約５０乃至約３００℃の温度で、結晶化が十分起こる時間、静置又は撹拌状態で結晶化を行う。結晶生成物の形成は、いかなる場合でも、およそ３０分から２週間の間まで、具体的には、約４５時間から約２４０時間の間まで、例えば、約２時間から１２０時間の間までで起こる。用いる温度に依存して結晶化の時間は変動する。通常高い温度を用いると、水熱処理時間が短くなる。
【００４１】
通常、結晶生成物は溶液中で形成され、遠心分離又はろ過のような標準技術を用いて回収される。分離された生成物は、洗浄され、遠心分離又はろ過により回収され乾燥される。得られた生成物は４ミクロン以下の、具体的には２ミクロン以下の及び典型的には約１ミクロンの平均結晶サイズを有する粒子を含むことがわかった。
【００４２】
結晶化工程後に回収される結晶物質は、合成に用いた少なくとも１の有機誘導試薬の一部をその細孔内に含んでいる。好ましい態様において、活性化は有機誘導試薬を分子篩から除去し、分子篩の細孔チャンネル内の脱離（ｌｅａｖｉｎｇ）触媒部位を供給原料に接触させるために開くことにより行われる。この活性化工程は通常、か焼により行われる、又は酸素含有ガスの存在下で、約２００℃乃至約８００℃の温度でテンプレートを含む分子篩を加熱することにより行われる。幾つかのケースにおいて、低い酸素又は無酸素環境下で分子篩を加熱することが好ましい。このような工程は、結晶内部の細孔系から、部分的又は完全に有機誘導試薬を除去するのに有効である。他のケースにおいて、わずかな量の有機誘導試薬を分子篩から部分的又は完全に除去するためには、従来の脱離工程により行うことができる。
【００４３】
一旦本発明のＣＨＡフレームワークタイプ物質が合成されると、最終的な触媒に硬さ又は触媒活性を提供するバインダー及び/又はマトリックス物質のような他の物質を結合させることにより触媒組成物を形成することができる。
【００４４】
本発明のＣＨＡフレームワークタイプ物質とブレンドすることができる物質は、種々の不活性又は触媒的に活性な材料、又は種々の結合剤であることができる。これらの材料には、カオリン及びその他のクレイ、種々の形態の希土類金属、その他の非ゼオライト系触媒成分、ゼオライト系触媒成分、アルミナ又はアルミナゾル、チタニア、ジルコニア、石英、シリカ又はシリカゾル、及びこれらの混合物などの組成物が含まれる。これらの成分は、また、触媒の総コストの削減、再生の間における触媒の遮熱に有用な熱シンクとして作用し、触媒の圧縮（ｄｅｎｓｉｆｙｉｎｇ）、及び触媒強度を増加する点において効果がある。反応混合物が前記組成物と混合される場合、最終的な触媒生成物に含まれるゼオライト物質の量は、触媒全体に対し、１０乃至９０重量パーセント、好ましくは２０乃至７０重量パーセントの範囲である。
【００４５】
本明細書で述べるＣＨＡフレームワークタイプ物質は、サイズ及び極性に基づく分子の選択的分離のために、イオン交換体として、科学的担体として、ガスクロマトグラフィーにおいて、有機変換反応の触媒として、乾式ガス及び液体に対して用いることができる。ＣＨＡフレームワークタイプ物質の使用に適した触媒の例は、（ａ）通常元素周期表の６、及び８乃至１０から選択される水素化成分の存在下における重油残さ原材料、循環ストック及び他の水素分解チャージストックの分解、（ｂ）ラフィネート及び潤滑油ベースストックを含む、通常１７７℃以上で沸騰する炭化水素原料ストックから選択的に直鎖パラフィンを除去するための、異性化脱ろうを含む脱ろう、（ｃ）通常、ゼオライトＹのような大きい細孔を有する分解触媒の存在下におけるナフサ、ガスオイル、及び残さオイル等の炭化水素の触媒分解、（ｄ）ガソリン又はガソリンブレンドストックのような燃料及び化学品に有用な重質オレフィンに対する媒体を生産するための、約２乃至２１、好ましくは２乃至５の炭素原子を有する直鎖及び分岐鎖オレフィンのオリゴーマ化、（ｅ）オレフィン、具体的には４乃至６の炭素原子を有するオレフィン、特にノーマルブテンをイソ−オレフィンに変換するための異性化、（ｆ）メタン等の低級アルキルのエチレン及びベンゼン等の高級炭化水素への改質、（ｇ）キシレン等のジアルキル芳香族炭化水素を製造するためのトルエン等のアルキル芳香族炭化水素の不均化、（ｈ）エチルベンゼン及びクメンを生産するための、エチレンのプロピレン等のオレフィンを用いたベンゼン等の芳香族炭化水素のアルキル化、（ｉ）キシレン等のジアルキル芳香族炭化水素の異性化、（ｊ）窒素酸化物の触媒還元及び（ｋ）モノアルキルアミン及びジアルキルアミンの合成を含む。
【００４６】
特に、本明細書で述べるＣＨＡフレームワークタイプ物質は、オキシジェネートを一以上のオレフィン、特にエチレン及びプロピレンへ変換することに有用である。本明細書で述べるように、「オキシジェネート」の語は、脂肪族アルコール、エーテル、カルボニル化合物（アルデヒド、ケトン、カルボン酸、炭酸塩、及び同種のもの）、及びハロゲン化物、メルカプタン、硫化物、アミン等のヘテロ原子含有化合物、及びこれらの混合物を含むがこれらに限定されない。脂肪族部分は通常１乃至４の炭素原子のような、１乃至１０の炭素原子を含む。
【００４７】
典型的なオキシジェネートは、低級直鎖又は分岐鎖脂肪族アルコール、それらの不飽和化合物及びそれらの窒素化物、ハロゲン化物及び硫化物を含む。適したオキシジェネート化合物の例は、メタノール、エタノール、ｎ−プロパノール、イソプロパノール、Ｃ４−Ｃ１０アルコール、メチルエチルエーテル、ジメチルエーテル、ジエチルエーテル、ジ−イソプロピルエーテル、メチルメルカプタン、硫化メチル、メチルアミン、エチルメルカプタン、硫化ジ−エチル、ジ−エチルアミン、塩化エチル、ホルムアルデヒド、炭酸ジ−メチル、ジ−メチルケトン、酢酸、ｎ−アルキルアミン、ｎ−アルキルハロゲン化物、約３乃至１０の幅の炭素原子を含むｎ−アルキル基を有するｎ−アルキル硫化物及びこれらの混合物を含む。好ましくは、適したオキシジェネート化合物は、メタノール、ジメチルエーテル、又はこれらの混合物であり、最も好ましいのはメタノールである。本明細書で用いるように、「オキシジェネート」は原材料として用いられる有機物質のみを意図する。反応ゾーンへ装填する原材料の中には希釈剤のような追加的な化合物も含まれる。
【００４８】
本発明のオキシジェネート変換工程において、有機オキシジェネート、任意で１以上の希釈剤を含む供給原材料は、反応ゾーンの中の気体相の中で、所望のオレフィンを生産するのに効果的なプロセス条件で、本発明の分子篩を含む触媒と接触させる。代替的に、前記工程は液体相又は気体／液体相の中で実施することができる。この工程が液体相又は気体／液体相の中で実施される場合には、触媒及び反応条件に依存して供給原材料から生成物への変換率及び選択性が変動する。
【００４９】
希釈剤が存在する場合、希釈剤は通常、供給源材料又は分子篩に対して非反応性であり、供給源材料の中のオキシジェネートの濃度を低めるために用いられる。適した希釈剤の比限定的な例は、ヘリウム、アルゴン、窒素、一酸化炭素、二酸化炭素、水、実質的に非反応性パラフィン（特に、メタン、エタン及びプロパン等のアルカン）、実質的に非反応性の芳香族化合物及びそれらの混合物を含む。最も好ましい希釈剤は水及び窒素であり、水が特に好ましい。希釈剤は供給原材料混合物全体に対して約１モル％乃至約９９モル％含まれる。
【００５０】
オキシジェネート変換工程に用いる温度は約２００℃乃至約１０００℃、例えば、約２５０℃乃至約８００℃、約２５０℃乃至７５０℃を含み、好都合なことには約３００℃乃至約６５０℃、典型的には約３５０℃ないし６００℃及び具体的には４００℃及び約６００℃の範囲で大きく変動する。
【００５１】
適切に定量化する必要はないけれども、自己加圧及び約０．１ｋＰａ乃至約１０Ｍｐａの圧力を含まれるがこれらに限定されない圧力の広い幅において軽質オレフィン生成物が生成されるであろう。好都合なことには、前記圧力は約５０ｋＰａ乃至約１ＭＰａのような、約７ｋＰａ乃至約５ＭＰａの幅である。前記圧力は希釈剤が存在しない場合の圧力であり、もし希釈剤が存在するならば、オキシジェネート化合物及び／又はそれらの混合物に基づいて供給原材料の部分的な圧力が決定される。この範囲の下端及び上端の圧力は選択性、変換、コーキング率及び／又は反応速度に有利に影響するけれども依然として、エチレン等の軽質オレフィンが形成される。
【００５２】
前記方法は、所望のオレフィン生成物を生成するのに十分な時間連続的に行われる。この反応時間は、数秒から数時間の間で変動し得る。この反応時間は、反応温度、圧力、及び選択された触媒、重量空間速度、相（液体又は気体）及び選択された工程の特徴により決定される。
【００５３】
本発明の工程において広い幅の供給原材料に対する重量空間速度（ＷＨＳＶ）を用いることができる。ＷＨＳＶは、分子篩触媒の総反応容量（不活性物質及び／又は充填剤を除く）に対する時間当たりの供給原料の重量（希釈剤を除く）として定義される。ＷＨＳＶは、通常、約０．０１時間−１乃至約５００時間−１、具体的には約０．５時間−１乃至約３００時間−１のような、例えば約０．１時間−１乃至約２００時間−１の幅である。
【００５４】
近年用いられている流動触媒分解装置に似た、連続再生可能な循環流動床反応機は、オキシジェネート変換工程に対する反応システムの実際的な態様である。オキシジェネートからオレフィンへの変換は内部冷却又の冷却装置を伴ういくつかのステージを必要とする高い発熱工程であることから固定床はこの方法には好ましくない。この反応は低圧及び低濃度ガスの生成に依存して大きな圧力低下を生じる。
【００５５】
触媒は頻繁に生成されなければならないので、この反応機は触媒の一部分を容易に除去して再生機へ容易に投入できるものでなければならない。触媒の活性を回復させるために、触媒からコークを焼失させることができる、例えば空気のような、酸素含有ガス等の再生媒体に触媒を曝す。反応器内の温度、酸素分圧、及び滞留時間は再生された触媒のコーク含有率が０．５ｗｔ％未満になるように選択される。再生された触媒の少なくとも一部が反応機に戻る。
【００５６】
一の態様において、ＣＨＡフレームワークタイプ分子篩のフレームワーク細孔内に取り込まれた炭化水素共触媒を形成するために、ジメチルエーテル、Ｃ２−Ｃ４アルデヒド化合物及び／又はＣ４−Ｃ７オレフィン組成物を用いてオレフィンへオキシジェネートを変換する前に、前記触媒を前処理する。好ましくは、前記前処理は、少なくとも１０℃、２０℃のような、例えば、少なくとも５０℃、オキシジェネート反応ゾーンより高い温度で行われ、分子篩の総重量に対して少なくとも０．１ｗｔ％、少なくとも１ｗｔ％のような、例えば少なくとも５ｗｔ％の取り込まれた共触媒を生産するために調節される。そのような分子篩の炭素含量を高めるための前処理工程は、「プレプーリング（ｐｒｅ−ｐｏｏｌｉｎｇ）」として知られ、詳細は、２００３年１１月１２日に提出されＵ．Ｓ．Ｐａｔｅｎｔ  Ｎｏｓ．１０／７１２６６８、１０／７１２９５２，及び１０／７１２９５３に記載されている。これらの文献を参照により本明細書に援用する。
【００５７】
本発明は、以下の実施例及び添付の図により、より具体的に説明される。
【実施例】
【００５８】
実施例１
２３．５ｍｇ／ｍｌのＡｌ（ＮＯ３）３・９Ｈ２Ｏ水溶液の０．８１８ｍｌを１５．６７４ｍｌの０．５３７９モルのＮ，Ｎ，Ｎ−トリ−メチル−１−アダマンチルアンモニウム水酸化物の水溶液、（ＴＭＡＡ＋ＯＨ−）に添加し、次いで、テトラエチルオルトケイ酸塩の４ｍｌを添加した。全てのテトラエチルオルトケイ素が完全に加水分解されるまで室温の密閉コンテナ内で得られた混合物を攪拌した。得られた透明な溶液に４８ｗｔ％のフッ化水素酸溶液の０．３９０ｍｌを添加し、直ちにスラリーを生成した。このスラリーを更に攪拌によりホモジナイズし、濃密なスラリーが得られるまで、水及びエタノールのエバポレーションのために空気に曝した。更なる水をこのスラリー混合物から静的条件においてエバポレートし、以下のモル組成を有する４６５０ｍｇの乾燥固形ゲルを得た。
ＳｉＯ２：０．００１４３Ａｌ２Ｏ３：０．５ＴＥＡＡ：０．６Ｆ：５．０Ｈ２Ｏ
【００５９】
得られた固形分を２等分した。このうちの一に、８．９のＳｉ／Ａｌ原子比率を有し、２６．４のＳｉ／Ｎａ原子比率を有する４ｍｇの種物質（乾燥ゲル固形分に基づき０．２ｗｔ％）、ＡＥＩを機械攪拌を行いながら添加し、もう一方には種物質を添加しなかった。各固形の混合物をテフロン（登録商標）を裏打ちした５ｍｌの圧力反応器に移し、低い回転（約６０ｒｐｍ）で１０５℃において６５時間結晶化させた。冷却の後、各生成物を遠心により回収し、蒸留水で洗浄し、１００℃で乾燥し、種合成については５９８ｍｇの白い固形ミクロ結晶固形物（乾燥ゲルの総重量に対して２９．０％）を、非種合成については７０１ｍｇの白い固形ミクロ結晶固形物を得た。
【００６０】
種工程及び非種工程の合成生成物は、図１（ａ）及び図２（ａ）を示すＸ線回折パターンを示した。これらの図から両生成物ともＣＨＡフレームワークタイプを有することが示される。各生成物のシリカ対アルミナモル比は約７００であった。ＳＥＭ解析の結果を種合成については図３（ａ）に、非種合成については図４（ａ）にそれぞれ示す。これらの結果から、種合成は約１ミクロンの実質的に均一な粒子サイズ及び３次元形態を有する生成物を与えることを示したが、いくつかの欠陥及び不規則結晶が観察された。しかしながら、非種合成の生成物はニ峰性の粒子サイズ分布を有する、２０ミクロンまでの、有意に大きな粒子を生成した。
【００６１】
実施例２
実施例１の工程を２３．５ｍｇ／ｍｌのＡｌ（ＮＯ３）３・９Ｈ２Ｏ水溶液を０．７１６ｍｌに減らして行い、以下のモル組成を有する乾燥ゲル固形物を得た
ＳｉＯ２：０．００１２５Ａｌ２Ｏ３：０．５ＴＭＡ：０．６Ｆ：５．０Ｈ２Ｏ
【００６２】
この乾燥ゲル固形物を２等分し、一方の固形物に０．２ｗｔ％のＡＥＩ種を添加し、実施例１に記載の通りに結晶化を行った。洗浄及び乾燥の後、種合成については６８６ｍｇの白色ミクロ結晶固形物及び非種合成については５６６ｍｇの白色ミクロ結晶固形物が得られた。
【００６３】
種合成及び非種合成による合成生成物は、図１（ｂ）及び図２（ｂ）を示すＸ線回折パターンを示した。これらの図から両生成物ともＣＨＡフレームワークタイプを有することが示される。各生成物のシリカ対アルミナモル比は約８００であった。ＳＥＭ解析の結果を種合成については図３（ｂ）に、非種合成については図４（ｂ）にそれぞれ示す。これらの結果から、種合成は約１ミクロンの実質的に均一な粒子サイズ及び３次元形態を有する生成物を与えることを示したが、いくつかの欠陥及び不規則結晶が観察された。再び（実施例１と同様に）、種合成は約１ミクロンの実質的に均一な粒子サイズ及び３次元形態を有する生成物を与えることを示したが、非種合成の生成物は２０ミクロンまでの有意に大きな粒子を生成した。
【００６４】
実施例３乃至６
実施例１の方法を２３．５ｍｇ／ｍｌのＡｌ（ＮＯ３）３・９Ｈ２Ｏ水溶液を０．６３６ｍｌ（実施例３）、０．５７２ｍｌ（実施例４）、０．５２０ｍｌ（実施例５）、及び０，４７８ｍｌ（実施例６）に減らして行い、以下のモル組成を有する乾燥ゲル固形物を得た
ＳｉＯ２：０．００１１１Ａｌ２Ｏ３：０．５ＴＭＡ：０．６Ｆ：５．０Ｈ２Ｏ  実施例３
ＳｉＯ２：０．００１００Ａｌ２Ｏ３：０．５ＴＭＡ：０．６Ｆ：５．０Ｈ２Ｏ  実施例４
ＳｉＯ２：０．０００９１Ａｌ２Ｏ３：０．５ＴＭＡ：０．６Ｆ：５．０Ｈ２Ｏ  実施例５
ＳｉＯ２：０．０００８３Ａｌ２Ｏ３：０．５ＴＭＡ：０．６Ｆ：５．０Ｈ２Ｏ  実施例６
前述のように、各乾燥ゲル固形文を２等分し、一方の乾燥ゲル固形分にのみ０．２ｗｔ％のＡＥＩの種を添加して結晶化を行った。得られた合成物を表２にまとめた。
【表３】
2007534582.tif 000005
【００６５】
実施例３乃至６の種合成の生成物に対するＸ線回折パターンをそれぞれ、図１（ｃ）乃至１（ｆ）に示す。非種合成の生成物のＸ線回折パターンをそれぞれ図２（ｃ）乃至２（ｆ）に示す。実施例３乃至６の種合成の生成物に対するＳＥＭ解析を図３（ｃ）乃至３（ｆ）に、及び非種合成の生成物に対するＳＥＭ解析を図４（ｃ）乃至４（ｆ）にそれぞれ示す。
【００６６】
実施例７
実施例１の種合成から合成された物質は、３００００ｐｓｉｇ（２．０７×１０５ｋＰａ）の圧力でペレットにされ、粉砕され、８０及び１２５μｍの間の篩にかけられた。サイズ調製された２の分離サンプルを２１ｍｇ乃至２２ｍｇの間で量りとり、１００μｍのシリコンカーバイトの９０ｍｇと混合した。これらの混合物を石英フリットで底が密閉されている内径１．９ｍｍのチューブに充填した。このチューブは加熱された反応ブロックの中に密閉され、熱反応ブロックの中に入れ、有機テンプレートを効果的に除去するために流れている空気のしたで、２時間、５４０℃において触媒をか焼した。か焼された触媒は、約１００の重量空間速度、及び４０ｐｓｉａ（２７６ｋＰａ）のメタノール分圧でＮ２中に８５％のメタノールを含む混合物に、５４０℃において６分間曝された。メタノールが反応している間、反応器の廃液が収集され、ガスクロマトグラフィーによる解析のため、所定の時間間隔で貯蔵された。メタノール反応の後、触媒は、沈殿したコークを消散させるために、約９０分間、５５０℃で窒素中に５０％の酸素を含む気体流れに曝した。反応器の廃液は、コークの沈殿の量を決定するために赤外分光法を用いて一酸化炭素及び二酸化炭素の両方を定量した。
【００６７】
炭水化物生成物の選択性を計算した。以下に提供する値は、全体の反応の個々の選択性の平均値である。各値は、２の個々の繰り返しから得られた選択性の平均値で表す。
【表４】
2007534582.tif 000006
【００６８】
実施例８
実施例４の種及び非種合成の両方の合成物質は、それぞれ３００００ｐｓｉｇ（２．０７×１０５ｋＰａ）の圧力でペレットにされ、粉砕され、８０及び１２５μｍの間の篩にかけられた。サイズ調製された２の分離サンプルを２１ｍｇ乃至２２ｍｇの間で量りとり、１００μｍのシリコンカーバイトの９０ｍｇと混合した。これらの混合物を石英フリットで底が密閉されている内径１．９ｍｍのチューブに充填した。このチューブは加熱された反応ブロックの中に密閉され、熱反応ブロックの中に入れ、有機テンプレートを効果的に除去するために流れている空気のしたで、２時間、５４０℃において触媒をか焼した。か焼された触媒は、約１００の重量空間速度、及び４０ｐｓｉａ（２７６ｋＰａ）のメタノール分圧でＮ２中に８５％のメタノールを含む混合物に、５４０℃において６分間曝された。メタノールが反応している間、反応器の廃液が収集され、ガスクロマトグラフィーによる解析の時間間隔で貯蔵された。メタノール反応の後、触媒は、沈殿したコークを消散させるために、約９０分間、５５０℃で窒素中に５０％の酸素を含む気体流れに曝した。反応器の廃液は、コークの沈殿の量を決定するために一酸化炭素及び二酸化炭素の両方を定量を伴う赤外分光法により解析された。
【００６９】
炭化水素生成物に対する選択性は、各反応において計算された。以下に提供する値は、全体の反応の個々の選択性の平均値である。各値は、２の個々の繰り返しから得られた選択性の平均値で表す。
【表５】
2007534582.tif 000007
【００７０】
実施例９
実施例１の工程は、５のファクターにより増加された試薬の量を用いて繰り返した。エタノール及び大部分の水をエバポレートした後、乾燥ゲルのベースに基づいて０．２ｗｔ％のＬＥＶの量において、２０００年２月１０日に刊行された国際公開公報００／０６４９４に従って調整されたＬＥＶの種（乾燥レビナイト含量１１ｗｔ％、Ｓｉ／Ａｌ＝７）を攪拌しながら添加した。更に水をエバポレーションにより除去し、以下のモル組成を有する乾燥ゲル固形物を得た
ＳｉＯ２：（１／１２００）Ａｌ２Ｏ３：０．５ＴＭＡ：０．６Ｆ：５．０Ｈ２Ｏ
このゲルを２等分し、それらを２３ｍｌのテフロンを裏打ちしたパールボンブ（Ｐａｒｒ−Ｂｏｍｂ）の中に入れ、１８５℃で６５時間加熱した。Ｘ線回折は固形生成物が純粋なカバサイトであることを示し、元素分析はこのカバサイトのＳｉ／Ａｌが２２８であることを示した。
【００７１】
得られた生成物の走査型電子顕微鏡を図に示す。電子顕微鏡像は、得られた高シリカ結晶が双晶であることを示す。本発明は特定の実施例を参照することにより説明及び図示されるけれども、当業者は、本明細書に図示される必要のない変更を本発明に付与することが可能であることを理解している。このため、本発明の真の範囲を決定する目的のために、添付の特許請求の範囲のみが参照されるべきである。
【図面の簡単な説明】
【００７２】
【図１】図１（ａ）乃至１（ｂ）は、実施例１乃至６の種合成により合成された生成物のＸ線回折パターンである。
【図２】図２（ａ）乃至２（ｆ）は、実施例１乃至６の種を使用しないで合成した生成物のＸ線回折パターンである。
【図３】図３（ａ）乃至図３（ｆ）は、実施例１乃至６の種合成により合成された生成物のＳＥＭ写真である。
【図４】図４（ａ）乃至４（ｆ）は、実施例１乃至６の種を使用しないで合成した生成物のＳＥＭ写真である。
【図５】図５は実施例９の生成物のＳＥＭ写真である。
【図１】
2007534582.tif 000008
【図２】
2007534582.tif 000009
【図３】
2007534582.tif 000010
【図４】
2007534582.tif 000011
【図５】
2007534582.tif 000012
【国際調査報告】
2007534582.tif 000013
2007534582.tif 000014
2007534582.tif 000015
2007534582.tif 000016
2007534582.tif 000017